【事件の表示】
　特許第６１３３４５６号発明「化合物、光学フィルム及び光学フィルムの製造方法」の特許異議申立事件について、次のとおり決定する。
【結　論】
　特許第６１３３４５６号の特許請求の範囲を訂正請求書に添付された訂正特許請求の範囲のとおり、訂正後の請求項〔１−１６〕について訂正することを認める。
　特許第６１３３４５６号の請求項１−８、１０−１６に係る特許を維持する。
　特許第６１３３４５６号の請求項９についての異議申立てを却下する。
【理　由】
第１　手続の経緯
　特許第６１３３４５６号の請求項１〜１６に係る特許についての出願は、平成２０年１２月２２日（優先権主張平成１９年１２月２８日、平成２０年３月１８日、平成２０年７月２日）に出願した特願２００８−３２５２８９号の一部を平成２６年１月２１日に新たな特許出願である特願２０１４−８３３５号とし、さらにその一部を平成２８年２月２日に新たな特許出願としたものであって、平成２９年４月２８日にその特許権の設定登録がされ、同年５月２４日に特許公報が発行され、その後、その特許について、同年６月５日に特許異議申立人伊藤映美により特許異議の申立てがされ、平成３０年２月２７日付けで取消理由が通知され、その指定期間内である同年４月２６日に意見書の提出及び訂正の請求（以下、「本件訂正」という。）があり、その訂正の請求に対して特許異議申立人伊藤映美から同年５月２８日に意見書が提出されたものである。
第２　訂正の適否についての判断
１　訂正の趣旨
　本件訂正の請求の趣旨は、「特許第６１３３４５６号の特許請求の範囲を、本訂正請求書に添付した訂正特許請求の範囲のとおり訂正後の請求項１〜１６に訂正することを求める。」というものである。
２　本件訂正請求について
　本件訂正前の請求項１〜１６について、請求項２〜４及び請求項９〜１６は請求項１を引用するものであって、本件訂正によって記載が訂正される請求項１に連動して訂正されるものである。また、請求項６〜１６は請求項５を引用するものであって、本件訂正によって記載が訂正される請求項５に連動して訂正されるものである。請求項１〜４及び請求項９〜１６が一群の請求項を構成するとともに、請求項５〜１６が一群の請求項を構成し、共通する請求項９〜１６を有するこれら一群の請求項が組み合わされて請求項１〜１６が１つの一群の請求項を構成する。
　したがって、本件訂正は、一群の請求項である〔請求項１〜１６〕ごとに請求されたものであるから、特許法第１２０条の５第４項の規定に適合するものである。
３　訂正の内容
　本件訂正の訂正事項は以下のとおりである（下線部は、訂正箇所を示す。）。
（１）訂正事項１
　特許請求の範囲の請求項１に、「式（Ｃ）で表される基及び重合性基を含む化合物」とあるのを、「式（Ｃ）で表される基及び重合性基を含
み、ネマチック相を呈する
（２）訂正事項２
　特許請求の範囲の請求項１に、「厚みが０．１〜１０μｍである光学フィルム。」とあるのを、「厚みが０．１〜１０μｍであ
り、波長４５０ｎｍの位相差値Ｒｅ（４５０）、波長５５０ｎｍの位相差値Ｒｅ（５５０）および波長６５０ｎｍの位相差値Ｒｅ（６５０）が、
　
Ｒｅ（４５０）／Ｒｅ（５５０）≦１．００９、かつ
　
０．９９２≦Ｒｅ（６５０）／Ｒｅ（５５０）
を満足する
（３）訂正事項３
　特許請求の範囲の請求項１に、「Ｒ１、Ｒ２、Ｒ３及びＲ４は、それぞれ独立に、水素原子、フッ素原子又は炭素数１〜４のアルキル基を表す」とあるのを、「Ｒ１、Ｒ２、Ｒ３及びＲ４は、それぞれ独立に、水素原子
又は
、炭
又は炭
の
子又
、炭
又は
の
基に
（４）訂正事項４
　特許請求の範囲の請求項１に、「Ａ１およびＡ２は、それぞれ独立に、２価の脂環式炭化水素基又は２価の芳香族炭化水素基を表す。該２価の脂環式炭化水素基及び２価の芳香族炭化水素基に含まれる水素原子は、」とあるのを「Ａ１およびＡ２は、それぞれ独立に
、２
（５）訂正事項５
　特許請求の範囲の請求項１に「ｋおよびｌは、それぞれ独立に、０〜３の整数を表す」とあるのを「ｋおよびｌは、それぞれ独立に、
１
（６）訂正事項６
　特許請求の範囲の請求項４に「式（Ｃ）で表される基及び重合性基を含む化合物」とあるのを、「式（Ｃ）で表される基及び重合性基を含
み、ネマチック相を呈する
（７）訂正事項７
　特許請求の範囲の請求項４に「Ｒ１、Ｒ２、Ｒ３及びＲ４は、それぞれ独立に、水素原子、フッ素原子又は炭素数１〜４のアルキル基を表す」とあるのを「Ｒ１、Ｒ２、Ｒ３及びＲ４は、それぞれ独立に、水素原
子又は
、炭
または炭
の
子又
、炭
又は
の
基に
。
又は
基に
（８）訂正事項８
　特許請求の範囲の請求項４に「Ａ１及びＡ２は、それぞれ独立に、２価の脂環式炭化水素基又は２価の芳香族炭化水素基を表す。該２価の脂環式炭化水素基及び２価の芳香族炭化水素基に含まれる水素原子は、」とあるのを、「Ａ１及びＡ２は、それぞれ独立に
、２
該２
（９）訂正事項９
　特許請求の範囲の請求項４に、「ｋ及びｌは、それぞれ独立に、０〜３の整数を表す」とあるのを、「ｋ及びｌは、それぞれ独立に、
１
（１０）訂正事項１０
　特許請求の範囲の請求項５に、「式（Ｃ）で表される基及び重合性基を含む化合物」とあるのを、「式（Ｃ）で表される基及び重合性基を含
み、ネマチック相を呈する
（１１）訂正事項１１
　特許請求の範囲の請求項５に、「厚みが０．１〜１０μｍである光学フィルム。」とあるのを、「厚みが０．１〜１０μｍであ
り、波長４５０ｎｍの位相差値Ｒｅ（４５０）、波長５５０ｎｍの位相差値Ｒｅ（５５０）および波長６５０ｎｍの位相差値Ｒｅ（６５０）が、
　
Ｒｅ（４５０）／Ｒｅ（５５０）≦１．００９、かつ
　
０．９９２≦Ｒｅ（６５０）／Ｒｅ（５５０）
を満足する
（１２）訂正事項１２
　特許請求の範囲の請求項５に、「Ｒ１、Ｒ２、Ｒ３及びＲ４は、それぞれ独立に、水素原子、フッ素原子又は炭素数１〜４のアルキル基を表す」とあるのを、「Ｒ１、Ｒ２、Ｒ３及びＲ４は、それぞれ独立に、水素原
子又
、炭
又は炭
の
基に
子又
、炭
又は
の
基に
（１３）訂正事項１３
　特許請求の範囲の請求項５に、「Ａ１およびＡ２は、それぞれ独立に、２価の脂環式炭化水素基又は２価の芳香族炭化水素基を表す。該２価の脂環式炭化水素基及び２価の芳香族炭化水素基に含まれる水素原子は、」とあるのを「Ａ１およびＡ２は、それぞれ独立に
、２
該２
（１４）訂正事項１４
　特許請求の範囲の請求項５に「ｋおよびｌは、それぞれ独立に、０〜３の整数を表す」とあるのを「ｋおよびｌは、それぞれ独立に、
１
（１５）訂正事項１５
　特許請求の範囲の請求項８に「式（Ｃ）で表される基及び重合性基を含む化合物」とあるのを、「式（Ｃ）で表される基及び重合性基を含
み、ネマチック相を呈する
（１６）訂正事項１６
　特許請求の範囲の請求項８に「Ｒ１、Ｒ２、Ｒ３及びＲ４は、それぞれ独立に、水素原子、フッ素原子又は炭素数１〜４のアルキル基を表す」とあるのを「Ｒ１、Ｒ２、Ｒ３及びＲ４は、それぞれ独立に、水素原
子又
、炭
又は炭
の
子又
、炭
又は
の
基に
又は
基に
（１７）訂正事項１７
　特許請求の範囲の請求項８に「Ａ１及びＡ２は、それぞれ独立に、２価の脂環式炭化水素基又は２価の芳香族炭化水素基を表す。該２価の脂環式炭化水素基及び２価の芳香族炭化水素基に含まれる水素原子は、」とあるのを、「Ａ１及びＡ２は、それぞれ独立に
、２
該２
（１８）訂正事項１８
　特許請求の範囲の請求項８に、「ｋ及びｌは、それぞれ独立に、０〜３の整数を表す」とあるのを、「ｋ及びｌは、それぞれ独立に、
１
（１９）訂正事項１９
　特許請求の範囲の請求項９を削除する。
（２０）訂正事項２０
　特許請求の範囲の請求項１０及び１１に、「請求項１〜９のいずれか記載の光学フィルム」とあるのを「請求項１〜
８
８、１０および１１
４　訂正の目的の適否
（１）訂正事項１、６、１０、１５は、本件訂正前の特許請求の範囲の請求項１〜８、１０〜１６に係る発明において、「ネマチック相を呈する」との要件を付加することにより、「式（Ｃ）で表される基及び重合性基を含む化合物」の範囲を減縮するものである。
　したがって、訂正事項１、６、１０、１５は、特許法第１２０条の５第２項ただし書第１号に掲げる事項を目的とするものである。
（２）本件訂正２、１１は、本件訂正前の特許請求の範囲の請求項１〜３、５〜８、１０〜１６において、Ｒｅ（４５０）／Ｒｅ（５５０）及びＲｅ（６５０）／Ｒｅ（５５０）の示す範囲を特定することにより、光学フィルムを減縮するものである。
　したがって、訂正事項２、１１は、特許法第１２０条の５第２項ただし書第１号に掲げる事項を目的とするものである。
（３）訂正事項３〜５、７〜９、１２〜１４、１６〜１８は、本件訂正前の特許請求の範囲の請求項１〜８、１０〜１６に係る発明において、式（Ｃ）又は式（１）における置換基の選択肢の一部を削除することにより、式（Ｃ）又は式（１）で表される基及び重合性基の範囲を減縮するものである。
　また、「炭素数１〜４」と「アルコキシ基」との間に助詞「の」を加入することにより、明瞭でない記載の釈明を行うものである。
　したがって、訂正事項３〜５、７〜９、１２〜１４、１６〜１８は、特許法第１２０条の５第２項ただし書第１号及び第３号に掲げる事項を目的とするものである。
（４）訂正事項１９は、本件訂正前の特許請求の範囲の請求項９を削除するものであるから、特許法第１２０条の５第２項ただし書第１号に掲げる事項を目的とするものである。
（５）訂正事項２０は、請求項９が削除されたことにともない、引用する請求項から請求項を除くものであって、訂正事項１９との整合を図るものであるから、特許法第１２０条の５第２項ただし書第３号に掲げる事項を目的とするものである。
（６）むすび
　以上のとおり、本件訂正は、特許法第１２０条の５第２項ただし書第１号及び第３号に掲げる事項を目的とするものといえる。
５　新規事項の有無
（１）訂正事項１、６、１０、１５について
　願書に添付した明細書の段落【０２６９】、【０２７２】、【０２７７】、【０３２８】、【０３３２】、【０３４１】及び【０４２８】には、化合物（ｉｉ−１）、化合物（ｖ−１）、化合物（ｉｖ−１）、化合物（ｖ’−１）、化合物（ｘ−１）、化合物（ｘｖｉｉ−１）及び化合物（ｖ−６）が「ネマチック相」を示したことが記載されている。当該記載に基づけば、訂正事項１、６、１０、１５は、願書に添付した明細書に記載した事項の範囲内においてされたものといえる。
（２）訂正事項２、１１について
ア　願書に添付した明細書の段落【０４７５】の表３には、実施例２として、「Re(450)/Re(550)」が「１．００９」の値を示し「Re(650)/Re(550)」が「０．９９２」の値を示す光学フィルムが記載されている。また、実施例３、５〜８及び１０には、「Re(450)/Re(550)」が何れも１．００９以下の値を示し「Re(650)/Re(550)」が何れも０．９９２以上の値を示す光学フィルムが記載されている。当該記載に基づけば、訂正事項２、１１は、願書に添付した明細書に記載した事項の範囲内においてされたものといえる。
イ　特許異議申立人は、平成３０年５月２８日付けの意見書において、訂正請求書と同時に提出された意見書における特許権者の説明に対し、「この説明は、訂正事項（２）の各部分に関する記載が散在しているというだけのものであり、広範な範囲に散在する事項を組み合わせて、訂正事項（２）といったフィルムに関する特定の概念が導き出すことができることを立証するものではない。」と主張している。
ウ　しかし、本件特許の明細書の段落【０００５】には「本発明の課題は、広い波長域において一様の偏光変換が可能な光学フィルムを与える新しい化合物を提供することである。」との記載があり、また、段落【０１６５】には「本発明の光学フィルムの波長分散特性は、光学フィルムにおける化合物（Ａ）に由来する構造単位の含有量によって、任意に決定することができる。光学フィルムにおける構造単位の中で化合物（Ａ）に由来する構造単位の含有量を増加させると、よりフラットな波長分散特性、さらには逆波長分散特性を示す。」との記載がある。これらの記載に基づけば、本件特許の明細書には、光学フィルムにおいて、広い波長域において一様の偏光変換とすることや、よりフラットな波長分散特性、さらには逆波長分散特性を得るという技術事項が記載されていたといえる。そして、本件訂正の訂正事項２及び訂正事項１１は、実施例２におけるＲｅ（４５０）／Ｒｅ（５５０）の値１．００９及びＲｅ（６５０）／Ｒｅ（５５０）の値０．９９２を境界として、光学フィルムの特性を、よりフラットな、あるいは、より逆波長分散特性に近い範囲に限定するものといえる。また、限定されたＲｅ（４５０）／Ｒｅ（５５０）及びＲｅ（６５０）／Ｒｅ（５５０）の範囲に含まれる複数の実験例も実施例３、５〜８として記載されている。
エ　したがって、本件特許の明細書には、Ｒｅ（４５０）／Ｒｅ（５５０）及びＲｅ（６５０）／Ｒｅ（５５０）の値について、実施例２における値を閾値とし、よりフラットな、あるいは、より逆波長分散特性に近い範囲とする技術事項が記載されていたといえる。よって、特許異議申立人の主張を採用することはできない。
（３）訂正事項３〜５、７〜９、１２〜１４、１６〜１８は、式（Ｃ）又は式（１）における置換基の選択肢の一部を削除するものであり、訂正事項１９は、請求項を削除するものであり、訂正事項２０は、訂正事項１９との整合を図るものであるから、訂正事項３〜５、７〜９、１２〜１４、１６〜２０が、願書に添付した明細書又は特許請求の範囲に記載した事項の範囲内においてされたものであることは明らかである。
（４）むすび
　以上のとおりであるから、本件訂正は、特許法第１２０条の５第９項で準用する同法第１２６条第５項の規定に適合する。
６　特許請求の範囲の拡張・変更の存否
　訂正事項１、６、１０、１５は、本件訂正前の特許請求の範囲の請求項１〜８、１０〜１６に係る発明における「式（Ｃ）で表される基及び重合性基を含む化合物」について、「ネマチック相を呈する」との要件を付加するものであるから、実質上特許請求の範囲を拡張し、又は変更するものではない。
　また、訂正事項２、１１は、本件訂正前の特許請求の範囲の請求項１〜３、５〜８、１０〜１６に係る発明における光学フィルムについて、その光学特性であるＲｅ（４５０）／Ｒｅ（５５０）及びＲｅ（６５０）／Ｒｅ（５５０）の示す範囲を特定するものであるから、実質上特許請求の範囲を拡張し、又は変更するものではない。
　さらに、訂正事項３〜５、７〜９、１２〜１４、１６〜１８は、本件訂正前の特許請求の範囲の請求項１〜８、１０〜１６に係る発明における式（Ｃ）又は式（１）における置換基の選択肢の一部を削除することにより、式（Ｃ）又は式（１）で表される化合物の範囲を限定するものであるから、実質上特許請求の範囲を拡張し、又は変更するものではない。
　そして、訂正事項１９は、請求項を削除するものであり、訂正事項２０は訂正事項１９との整合を図るものであるから、いずれも、実質上特許請求の範囲を拡張し、又は変更するものではない。
　したがって、本件訂正は、特許請求の範囲を拡張、又は変更するものではないから、特許法第１２０条の５第９項で準用する同法第１２６条第６項の規定に適合する。
７　むすび
　以上のとおり、本件訂正は、特許法第１２０条の５第２項ただし書第１号又は第３号に掲げる事項を目的とするものであり、かつ、同条第４項及び第９項で準用する同法第１２６条第５項及び第６項の規定に適合するので、当該訂正を認める。
第３　特許異議の申立てについて
１　本件発明
　本件訂正請求により訂正された訂正請求項１〜１６に係る発明（以下、「本件特許発明１」〜「本件特許発明１６」という。）は、その特許請求の範囲の請求項１〜１６に記載された事項により特定される以下のとおりのものである。
「【請求項１】
　式（Ｃ）で表される基及び重合性基を含み、ネマチック相を呈する化合物を重合してなる光学フィルムであって、厚みが０．１〜１０μｍであり、波長４５０ｎｍの位相差値Ｒｅ（４５０）、波長５５０ｎｍの位相差値Ｒｅ（５５０）および波長６５０ｎｍの位相差値Ｒｅ（６５０）が、
　Ｒｅ（４５０）／Ｒｅ（５５０）　≦　１．００９、かつ
　０．９９２　≦　Ｒｅ（６５０）／Ｒｅ（５５０）
を満足する光学フィルム。
−（Ｂ１−Ａ１）ｋ−Ｅ１−Ｇａ−Ｄａ−Ａｒａ−Ｄｂ−Ｇｂ−Ｅ２−（Ａ２−Ｂ２）ｌ−　（Ｃ）
　［式（Ｃ）中、Ａｒａは芳香族複素環を有する２価の基を表し、Ａｒａ基中の芳香環に含まれるπ電子の数Ｎπａは、１３以上２２以下であり、且つ、（Ｎπａ−４）／３＜ｋ＋ｌ＋４の関係を満たす。
　Ｄａ及びＤｂは、それぞれ独立に、−ＣＯ−Ｏ−、−Ｏ−ＣＯ−、−Ｃ（＝Ｓ）−Ｏ−、−Ｏ−Ｃ（＝Ｓ）−、−ＣＲ１Ｒ２−ＣＲ３Ｒ４−、−Ｏ−ＣＲ１Ｒ２−、−ＣＲ１Ｒ２−Ｏ−、−ＣＲ１Ｒ２−Ｏ−ＣＲ３Ｒ４−、−ＣＲ１Ｒ２−Ｏ−ＣＯ−、−Ｏ−ＣＯ−ＣＲ１Ｒ２−、−ＣＲ１Ｒ２−Ｏ−ＣＯ−ＣＲ３Ｒ４−、−ＣＲ１Ｒ２−ＣＯ−Ｏ−ＣＲ３Ｒ４−、−ＮＲ１−ＣＲ２Ｒ３−、−ＣＲ１Ｒ２−ＮＲ３−、−ＣＯ−ＮＲ１−、又は−ＮＲ１−ＣＯ−を表す。Ｒ１、Ｒ２、Ｒ３及びＲ４は、それぞれ独立に、水素原子又は炭素数１〜４のアルキル基を表す。
　Ｇａ及びＧｂは、それぞれ独立に、２価の脂環式炭化水素基を表す。該脂環式炭化水素基に含まれる水素原子は、炭素数１〜４のアルキル基又は炭素数１〜４のアルコキシ基に置換されていてもよく、該脂環式炭化水素基に含まれるメチレン基は、−Ｏ−、−Ｓ−又は−ＮＨ−に置換されていてもよい。
　Ｅ１およびＥ２は、それぞれ独立に、−ＣＲ５Ｒ６−、−ＣＨ２−ＣＨ２−、−Ｏ−、−Ｓ−、−ＣＯ−Ｏ−、−Ｏ−ＣＯ−、−Ｏ−ＣＯ−Ｏ−、−Ｃ（＝Ｓ）−Ｏ−、−Ｏ−Ｃ（＝Ｓ）−、−Ｏ−Ｃ（＝Ｓ）−Ｏ−、−ＣＯ−ＮＲ５−、−ＮＲ５−ＣＯ−、−Ｏ−ＣＨ２−、−ＣＨ２−Ｏ−、−Ｓ−ＣＨ２−、−ＣＨ２−Ｓ−又は単結合を表す。Ｒ５及びＲ６は、それぞれ独立に、水素原子又は炭素数１〜４のアルキル基を表す。
　Ｂ１およびＢ２は、それぞれ独立に、−ＣＲ５Ｒ６−、−ＣＨ２−ＣＨ２−、−Ｏ−、−Ｓ−、−ＣＯ−Ｏ−、−Ｏ−ＣＯ−、−Ｏ−ＣＯ−Ｏ−、−Ｃ（＝Ｓ）−Ｏ−、−Ｏ−Ｃ（＝Ｓ）−、−Ｏ−Ｃ（＝Ｓ）−Ｏ−、−ＣＯ−ＮＲ５−、−ＮＲ５−ＣＯ−、−Ｏ−ＣＨ２−、−ＣＨ２−Ｏ−、−Ｓ−ＣＨ２−、−ＣＨ２−Ｓ−又は単結合を表す。
　Ａ１およびＡ２は、それぞれ独立に、２価の芳香族炭化水素基を表す。該２価の芳香族炭化水素基に含まれる水素原子は、炭素数１〜４のアルキル基又は炭素数１〜４のアルコキシ基に置換されていてもよい。ｋおよびｌは、それぞれ独立に、１〜３の整数を表す。］
【請求項２】
　Ａｒａが、ベンゼン環、ナフタレン環、アントラセン環、フェナンスロリン環、フラン環、ピロール環、チオフェン環、ピリジン環、チアゾール環及び、ベンゾチアゾール環からなる群から選ばれる少なくとも一つの芳香環を有する２価の基である請求項１記載の光学フィルム。
【請求項３】
　Ｇａ及びＧｂが、１，４−シクロヘキシレン基である請求項１または２記載の光学フィルム。
【請求項４】
　式（Ｃ）で表される基及び重合性基を含み、ネマチック相を呈する化合物が、式（１）で表される基を含む化合物である請求項１記載の光学フィルム。
Ｐ１−Ｆ１−（Ｂ１−Ａ１）ｋ−Ｅ１−Ｇ１−Ｄ１−Ａｒ−Ｄ２−Ｇ２−Ｅ２−（Ａ２−Ｂ２）ｌ−Ｆ２−Ｐ２　　　（１）
　［式（１）中、Ａｒは芳香族複素環を有する２価の基を表し、Ａｒ基中の芳香環に含まれるπ電子の数Ｎπは、１３以上２２以下であり、且つ、（Ｎπ−４）／３＜ｋ＋ｌ＋４の関係を満たす。
　Ｄ１及びＤ２は、それぞれ独立に、＊−Ｏ−ＣＯ−（＊は、Ａｒに結合する位置を表す）、−Ｃ（＝Ｓ）−Ｏ−、−Ｏ−Ｃ（＝Ｓ）−、−ＣＲ１Ｒ２−ＣＲ３Ｒ４−、−Ｏ−ＣＲ１Ｒ２−、−ＣＲ１Ｒ２−Ｏ−、−ＣＲ１Ｒ２−Ｏ−ＣＲ３Ｒ４−、−ＣＲ１Ｒ２−Ｏ−ＣＯ−、−Ｏ−ＣＯ−ＣＲ１Ｒ２−、−ＣＲ１Ｒ２−Ｏ−ＣＯ−Ｒ３Ｒ４−、−ＣＲ１Ｒ２−ＣＯ−Ｏ−ＣＲ３Ｒ４−、−ＮＲ１−ＣＲ２Ｒ３−、−ＣＲ２Ｒ３−ＮＲ１−、−ＣＯ−ＮＲ１−、又は−ＮＲ１−ＣＯ−を表す。Ｒ１、Ｒ２、Ｒ３及びＲ４は、それぞれ独立に、水素原子又は炭素数１〜４のアルキル基を表す。
　Ｇ１及びＧ２は、それぞれ独立に、２価の脂環式炭化水素基を表す。該脂環式炭化水素基に含まれる水素原子は、炭素数１〜４のアルキル基または炭素数１〜４のアルコキシ基に置換されていてもよく、該脂環式炭化水素基に含まれるメチレン基は、−Ｏ−、−Ｓ−又は−ＮＨ−に置換されていてもよい。
　Ｅ１、Ｅ２、Ｂ１及びＢ２は、それぞれ独立に、−ＣＲ５Ｒ６−、−ＣＨ２−ＣＨ２−、−Ｏ−、−Ｓ−、−ＣＯ−Ｏ−、−Ｏ−ＣＯ−、−Ｏ−ＣＯ−Ｏ−、−Ｃ（＝Ｓ）−Ｏ−、−Ｏ−Ｃ（＝Ｓ）−、−Ｏ−Ｃ（＝Ｓ）−Ｏ−、−ＣＯ−ＮＲ５−、−ＮＲ５−ＣＯ−、−Ｏ−ＣＨ２−、−ＣＨ２−Ｏ−、−Ｓ−ＣＨ２−、−ＣＨ２−Ｓ−又は単結合を表す。Ｒ５及びＲ６は、それぞれ独立に、水素原子又は炭素数１〜４のアルキル基を表す。
　Ａ１及びＡ２は、それぞれ独立に、２価の芳香族炭化水素基を表す。該２価の芳香族炭化水素基に含まれる水素原子は、炭素数１〜４のアルキル基又は炭素数１〜４のアルコキシ基に置換されていてもよい。
　ｋ及びｌは、それぞれ独立に、１〜３の整数を表す。
　Ｆ１及びＦ２は、それぞれ独立に、炭素数１〜１２のアルキレン基を表す。該アルキレン基に含まれる水素原子は、炭素数１〜５のアルキル基又は炭素数１〜５のアルコキシ基に置換されていてもよく、該アルキレン基に含まれるメチレン基は、−Ｏ−又は−ＣＯ−に置換されていてもよい。
　Ｐ１及びＰ２は、それぞれ独立に、水素原子又は重合性基（ただし、Ｐ１及びＰ２のうち少なくとも１つは、重合性基を表す）を表す。］
【請求項５】
　式（Ｃ）で表される基及び重合性基を含み、ネマチック相を呈する化合物を重合してなる光学フィルムであって、厚みが０．１〜１０μｍであり、波長４５０ｎｍの位相差値Ｒｅ（４５０）、波長５５０ｎｍの位相差値Ｒｅ（５５０）および波長６５０ｎｍの位相差値Ｒｅ（６５０）が、
　Ｒｅ（４５０）／Ｒｅ（５５０）　≦　１．００９、かつ
　０．９９２　≦　Ｒｅ（６５０）／Ｒｅ（５５０）
を満足する光学フィルム。
−（Ｂ１−Ａ１）ｋ−Ｅ１−Ｇａ−Ｄａ−Ａｒａ−Ｄｂ−Ｇｂ−Ｅ２−（Ａ２−Ｂ２）ｌ−　（Ｃ）
　［式（Ｃ）中、Ａｒａは芳香族複素環を有し、ベンゼン骨格を有する２価の基を表し、Ａｒａ基中の芳香環に含まれるπ電子の数Ｎπａは、１３以上２２以下であり、且つ、（Ｎπａ−４）／３＜ｋ＋ｌ＋４の関係を満たし、ＤａおよびＤｂとは前記ベンゼン骨格のパラ位でそれぞれ結合する。
　Ｄａ及びＤｂは、それぞれ独立に、−ＣＯ−Ｏ−、−Ｏ−ＣＯ−、−Ｃ（＝Ｓ）−Ｏ−、−Ｏ−Ｃ（＝Ｓ）−、−ＣＲ１Ｒ２−、−ＣＲ１Ｒ２−ＣＲ３Ｒ４−、−Ｏ−ＣＲ１Ｒ２−、−ＣＲ１Ｒ２−Ｏ−、−ＣＲ１Ｒ２−Ｏ−ＣＲ３Ｒ４−、−ＣＲ１Ｒ２−Ｏ−ＣＯ−、−Ｏ−ＣＯ−ＣＲ１Ｒ２−、−ＣＲ１Ｒ２−Ｏ−ＣＯ−ＣＲ３Ｒ４−、−ＣＲ１Ｒ２−ＣＯ−Ｏ−ＣＲ３Ｒ４−、−ＮＲ１−ＣＲ２Ｒ３−、−ＣＲ１Ｒ２−ＮＲ３−、−ＣＯ−ＮＲ１−、又は−ＮＲ１−ＣＯ−を表す。Ｒ１、Ｒ２、Ｒ３及びＲ４は、それぞれ独立に、水素原子又は炭素数１〜４のアルキル基を表す。
　Ｇａ及びＧｂは、それぞれ独立に、２価の脂環式炭化水素基を表す。該脂環式炭化水素基に含まれる水素原子は、炭素数１〜４のアルキル基又は炭素数１〜４のアルコキシ基に置換されていてもよく、該脂環式炭化水素基に含まれるメチレン基は、−Ｏ−、−Ｓ−又は−ＮＨ−に置換されていてもよい。
　Ｅ１およびＥ２は、それぞれ独立に、−ＣＲ５Ｒ６−、−ＣＨ２−ＣＨ２−、−Ｏ−、−Ｓ−、−ＣＯ−Ｏ−、−Ｏ−ＣＯ−、−Ｏ−ＣＯ−Ｏ−、−Ｃ（＝Ｓ）−Ｏ−、−Ｏ−Ｃ（＝Ｓ）−、−Ｏ−Ｃ（＝Ｓ）−Ｏ−、−ＣＯ−ＮＲ５−、−ＮＲ５−ＣＯ−、−Ｏ−ＣＨ２−、−ＣＨ２−Ｏ−、−Ｓ−ＣＨ２−、−ＣＨ２−Ｓ−又は単結合を表す。Ｒ５及びＲ６は、それぞれ独立に、水素原子又は炭素数１〜４のアルキル基を表す。
　Ｂ１およびＢ２は、それぞれ独立に、−ＣＲ５Ｒ６−、−ＣＨ２−ＣＨ２−、−Ｏ−、−Ｓ−、−ＣＯ−Ｏ−、−Ｏ−ＣＯ−、−Ｏ−ＣＯ−Ｏ−、−Ｃ（＝Ｓ）−Ｏ−、−Ｏ−Ｃ（＝Ｓ）−、−Ｏ−Ｃ（＝Ｓ）−Ｏ−、−ＣＯ−ＮＲ５−、−ＮＲ５−ＣＯ−、−Ｏ−ＣＨ２−、−ＣＨ２−Ｏ−、−Ｓ−ＣＨ２−、−ＣＨ２−Ｓ−又は単結合を表す。
　Ａ１およびＡ２は、それぞれ独立に、２価の芳香族炭化水素基を表す。該２価の芳香族炭化水素基に含まれる水素原子は、炭素数１〜４のアルキル基又は炭素数１〜４のアルコキシ基に置換されていてもよい。ｋおよびｌは、それぞれ独立に、１〜３の整数を表す。］
【請求項６】
　Ａｒａが、ベンゼン環、ナフタレン環、アントラセン環、フェナンスロリン環、フラン環、ピロール環、チオフェン環、ピリジン環、チアゾール環及び、ベンゾチアゾール環からなる群から選ばれる少なくとも一つの芳香環を有する２価の基である請求項５記載の光学フィルム。
【請求項７】
　Ｇａ及びＧｂが、１，４−シクロヘキシレン基である請求項５または６記載の光学フィルム。
【請求項８】
　式（Ｃ）で表される基及び重合性基を含み、ネマチック相を呈する化合物が、式（１）で表される基を含む化合物である請求項５記載の光学フィルム。
Ｐ１−Ｆ１−（Ｂ１−Ａ１）ｋ−Ｅ１−Ｇ１−Ｄ１−Ａｒ−Ｄ２−Ｇ２−Ｅ２−（Ａ２−Ｂ２）ｌ−Ｆ２−Ｐ２　　　（１）
　［式（１）中、Ａｒは芳香族複素環を有し、ベンゼン骨格を有する２価の基を表し、Ａｒ基中の芳香環に含まれるπ電子の数Ｎπは、１３以上２２以下であり、且つ、（Ｎπ−４）／３＜ｋ＋ｌ＋４の関係を満たし、Ｄ１およびＤ２とは前記ベンゼン骨格のパラ位でそれぞれ結合する。
　Ｄ１及びＤ２は、それぞれ独立に、＊−Ｏ−ＣＯ−（＊は、Ａｒに結合する位置を表す）、−Ｃ（＝Ｓ）−Ｏ−、−Ｏ−Ｃ（＝Ｓ）−、−ＣＲ１Ｒ２−、−ＣＲ１Ｒ２−ＣＲ３Ｒ４−、−Ｏ−ＣＲ１Ｒ２−、−ＣＲ１Ｒ２−Ｏ−、−ＣＲ１Ｒ２−Ｏ−ＣＲ３Ｒ４−、−ＣＲ１Ｒ２−Ｏ−ＣＯ−、−Ｏ−ＣＯ−ＣＲ１Ｒ２−、−ＣＲ１Ｒ２−Ｏ−ＣＯ−Ｒ３Ｒ４−、−ＣＲ１Ｒ２−ＣＯ−Ｏ−ＣＲ３Ｒ４−、−ＮＲ１−ＣＲ２Ｒ３−、−ＣＲ２Ｒ３−ＮＲ１−、−ＣＯ−ＮＲ１−、又は−ＮＲ１−ＣＯ−を表す。Ｒ１、Ｒ２、Ｒ３及びＲ４は、それぞれ独立に、水素原子又は炭素数１〜４のアルキル基を表す。
　Ｇ１及びＧ２は、それぞれ独立に、２価の脂環式炭化水素基を表す。該脂環式炭化水素基に含まれる水素原子は、炭素数１〜４のアルキル基又は炭素数１〜４のアルコキシ基に置換されていてもよく、該脂環式炭化水素基に含まれるメチレン基は、−Ｏ−、−Ｓ−又は−ＮＨ−に置換されていてもよい。
　Ｅ１、Ｅ２、Ｂ１及びＢ２は、それぞれ独立に、−ＣＲ５Ｒ６−、−ＣＨ２−ＣＨ２−、−Ｏ−、−Ｓ−、−ＣＯ−Ｏ−、−Ｏ−ＣＯ−、−Ｏ−ＣＯ−Ｏ−、−Ｃ（＝Ｓ）−Ｏ−、−Ｏ−Ｃ（＝Ｓ）−、−Ｏ−Ｃ（＝Ｓ）−Ｏ−、−ＣＯ−ＮＲ５−、−ＮＲ５−ＣＯ−、−Ｏ−ＣＨ２−、−ＣＨ２−Ｏ−、−Ｓ−ＣＨ２−、−ＣＨ２−Ｓ−又は単結合を表す。Ｒ５及びＲ６は、それぞれ独立に、水素原子又は炭素数１〜４のアルキル基を表す。
　Ａ１及びＡ２は、それぞれ独立に、２価の芳香族炭化水素基を表す。該２価の芳香族炭化水素基に含まれる水素原子は、炭素数１〜４のアルキル基又は炭素数１〜４のアルコキシ基に置換されていてもよい。
　ｋ及びｌは、それぞれ独立に、１〜３の整数を表す。
　Ｆ１及びＦ２は、それぞれ独立に、炭素数１〜１２のアルキレン基を表す。該アルキレン基に含まれる水素原子は、炭素数１〜５のアルキル基又は炭素数１〜５のアルコキシ基に置換されていてもよく、該アルキレン基に含まれるメチレン基は、−Ｏ−又は−ＣＯ−に置換されていてもよい。
　Ｐ１及びＰ２は、それぞれ独立に、水素原子又は重合性基（ただし、Ｐ１及びＰ２のうち少なくとも１つは、重合性基を表す）を表す。］
【請求項９】
（削除）
【請求項１０】
　波長５５０ｎｍにおける位相差値（Ｒｅ（５５０））が１１３〜１６３ｎｍのλ／４板用である請求項１〜８のいずれか記載の光学フィルム。
【請求項１１】
　波長５５０ｎｍにおける位相差値（Ｒｅ（５５０））が２５０〜３００ｎｍのλ／２板用である請求項１〜８のいずれか記載の光学フィルム。
【請求項１２】
　請求項１〜８、１０および１１のいずれか記載の光学フィルム及び、偏光フィルムを含む偏光板。
【請求項１３】
　請求項１〜８、１０および１１のいずれか記載の光学フィルムが、カラーフィルタ基板上に直接塗布された配向性ポリマー上に形成されてなるカラーフィルタ。
【請求項１４】
　請求項１２記載の偏光板を含む液晶パネルを備えるフラットパネル表示装置。
【請求項１５】
　請求項１２記載の偏光板を含む有機エレクトロルミネッセンスパネルを備える有機ＥＬ表示装置。
【請求項１６】
　請求項１３記載のカラーフィルタを含む液晶表示装置。」
２　取消理由の概要
　本件訂正前の請求項１〜１６に係る特許に対して、平成３０年２月２７日付けで特許権者に通知した取消理由の要旨は、次のとおりである。
（１）理由１（サポート要件）
　本件特許の請求項１〜１６に係る発明が解決しようとする課題は、本件特許の明細書の段落【０００４】の記載に基づけば、「広い波長域において一様の偏光変換が可能な光学フィルムを与える新しい化合物を提供すること」であるといえる。
　しかし、式（Ｃ）で表される化合物を重合してなる光学フィルム全てが、必ずしも必要とする偏光特性や液晶性を具備するとは考えられず、フラットな波長分散特性を有する光学フィルムが得られるかを把握することはできないから、本件特許の請求項１〜１６に係る発明が、発明が解決しようとする課題を解決できたとはいえない。 
　よって、本件特許は、特許請求の範囲の記載が、特許法第３６条第６項第１号に規定する要件を満たしていない特許出願に対してされたものである。
（２）理由２（進歩性）
　本件特許の請求項１〜１６に係る発明は、その優先権主張の日前に日本国内又は外国において、頒布された甲第１号証に記載された発明に基いて、その優先権主張の日前にその発明の属する技術の分野における通常の知識を有する者が容易に発明をすることができたものであるから、本件特許は、特許法第２９条第２項の規定に違反してされたものである。
  
 ＜引用文献等一覧＞ 
 甲第１号証：特開２００７−２７９７０５号公報 
３　甲号証の記載
（１）甲第１号証の記載事項
　本件特許の優先権主張の日前の平成１９年１０月２５日に頒布された刊行物である甲第１号証には、以下の記載がある。（なお、下線は合議体が付与した。）
ア　「【請求項１】
下記一般式（Ｉ）もしくは（ＩＩ）で表される化合物を含有する、又は下記一般式（Ｉ）もしくは（ＩＩ）で表される化合物から誘導される繰り返し単位を含むポリマーを含有する光学異方性層を少なくとも一層有することを特徴とする半透過型液晶表示装置：
【化１】
式中、Ｌ1及びＬ2は各々独立に単結合又は二価の連結基を表し；Ａ1及びＡ2は各々独立に、−Ｏ−、−ＮＲ−（Ｒは水素原子又は置換基を表す）、−Ｓ−及び−ＣＯ−からなる群から選ばれる基を表し；Ｒ1、Ｒ2、及びＲ3は各々独立に置換基を表し；Ｘは第１４〜１６族の非金属原子を表し、ただし、Ｘには水素原子又は置換基が結合してもよく；ｎは０〜２の整数を表す；
【化２】
式中、ＭＧ1及びＭＧ2はそれぞれ独立に、２〜８個の環状基から構成される液晶相の発現を誘起する液晶コア部であり、液晶コア部を構成する環状基としては、芳香族環、脂肪族環、及び複素環のいずれでもよく；ＭＧ1及びＭＧ2を構成する環状基の１つは、Ｌ11及びＬ12で置換され；Ｒ11、Ｒ12、Ｒ13、及びＲ14はそれぞれ液晶コア部の分子長軸方向に置換している液晶相の発現を誘起する柔軟性のある置換基、双極子作用基及び水素結合性基であり；Ｌ11及びＬ12はそれぞれ独立に、液晶コア部ＭＧ1及びＭＧ2に置換する連結基であり、下記式（ＩＩ）−ＬＡ又は式（ＩＩ）−ＬＢで表され；
【化３】
【化４】
式中、＊はＭＧ1を構成する環状基に置換する位置を表し；＃はＰ1と連結する位置を表し；Ａ11、Ａ13及びＡ14はそれぞれ独立に、―Ｏ−、−ＮＨ−、−Ｓ−、−ＣＨ2−、−ＣＯ−、−ＳＯ−、又は−ＳＯ2−を表し；Ａ12は−ＣＨ＝又は−Ｎ＝を表し；Ｌ11及びＬ12の双方が式（ＩＩ）−ＬＡで表される基の場合、置換基Ｐ1は単結合、又は−ＣＨ＝ＣＨ−、−Ｃ≡Ｃ−、１，４−フェニレン及びそれらの組み合わせからなる群より選ばれる二価の連結基を表し；Ｌ11及びＬ12の一方が、式（ＩＩ）−ＬＢで表される基で、他方が式（ＩＩ）−ＬＡで表される基の場合、置換基Ｐ1は、＊＝ＣＨ−Ｐ11−＃、又は＊＝Ｎ−Ｐ11−＃で表され（＊は式（ＩＩ）−ＬＢで表される基との連結位置を表し、＃は式（ＩＩ）−ＬＡで表される基との連結位置を表す）；Ｐ11は単結合、又は−ＣＨ＝ＣＨ−、−Ｃ≡Ｃ−、１，４−フェニレン及びこの組み合わせから選ばれる二価の連結基を表し；Ｌ11及びＬ12の双方が式（ＩＩ）−ＬＢで表される基の場合、置換基Ｐ1は、二重結合、＝ＣＨ−Ｐ11−ＣＨ＝、＝Ｎ−Ｐ11−ＣＨ＝、＝Ｎ−Ｐ11−Ｎ＝を表し；Ｐ11は上記Ｐ11と同義である。
　　　　　　　　　　　　　　　（中略）
【請求項４】
前記光学異方性層が、λ／４板であることを特徴とする請求項１〜３のいずれか１項に記載の半透過型液晶表示装置。」
イ　「【発明の効果】
【００１１】
　本発明によれば、薄型化が可能であり、且つ表示特性の良好な半透過型液晶表示装置を提供することができる。」
ウ　「【００１３】
［半透過型液晶表示装置］
　本発明の半透過型液晶表示装置の一実施形態の概略断面図を図１に示す。
　図１に示す半透過型液晶表示装置は、対向する２枚の透明基板１２及び１６と、該２枚の透明基板に挟まれた液晶材料からなる液晶層１４とを有する液晶セルＬＣ；液晶セルＬＣを挟んで配置された一対の偏光板１０及び１８；ならびに液晶セルＬＣと偏光板１０及び１８とのそれぞれの間に、光学異方性層１１及び１７を有する。図中省略したが、背面側偏光板１８の背面には、バックライトが配置されている。また、図１の半透過型液晶表示装置には、透過領域と反射領域があり、透過領域には、透明基板１６の対向面上に、ＩＴＯなどの透明導電膜からなる透過電極１５ａが、反射領域には、アルミや銀などを使った反射率の高い材料により形成された反射電極１５ｂが形成されている。また、対向配置された基板１２の対向面には、透過電極１５ａと同様、ＩＴＯ等の透明導電膜からなる対向電極１３が形成されている。また図中省略したが、基板１２と対向電極１３との間には、ＲＧＢもしくはＲＧＢＷカラーフィルタが配置され、また対向電極１３と液晶層１４との間には、液晶層１４中の液晶分子の配向を制御する配向層が形成されている。
　　　　　　　　　　　　　　　（中略）
【００１６】
　光学異方性層１１及び１７は、後述する所定の式（Ｉ）もしくは（ＩＩ）で表される化合物を含有する、又は式（Ｉ）もしくは（ＩＩ）で表される化合物から誘導される繰り返し単位を含むポリマーを含有する層である。
　そもそも半透過型液晶表示装置で、色相変化が生じる主原因は、位相差板などの光学異方性物質のもつレターデーションの波長分散特性にある。レターデーションの波長分散特性は、通常、波長が長くなるほどレターデーションが小さくなるもので、例えば、半透過型液晶表示装置でλ／４板は、直線偏光と円偏光を変換する機能を担うが、波長Ｇ（５５０ｎｍ）におけるレターデーションがλ／４の１３７．５ｎｍのものを使った場合、波長Ｒ（６００ｎｍ）に対してはそれより小さく、逆に波長Ｂ（４５０ｎｍ）に対してはそれよりも大きくなってしまう。この問題を解決するため、本実施形態では、面内レターデーションが逆波長分散特性（面内レターデーションが、可視光域の光に対して、波長が長波長であるほど大きくなる特性）をもつ所定の光学異方性物質を用いて形成された、
λ／４板として機能する光学異方性層１１及び１７
（合議体注：図１は以下の図である。）
エ　「【００２１】
　以下に、本発明の半透過型液晶表示装置に用いられる光学異方性層について、作製に用いられる材料、作製方法等を詳細に説明する。
［光学異方性層］
　本発明でいう光学異方性層は、位相差を測定したときにＲｅが実質的に０でない入射方向が一つでもある、即ち等方性でない光学特性を有していれば特に限定はないが、光学特性を制御しやすいなどの観点から、少なくとも一種の液晶性化合物を含有する液晶層に紫外線を照射することで硬化させて形成された層であることが望ましい。
【００２２】
［液晶性化合物を含有する組成物からなる光学異方性層］
　前記光学異方性層は、上記の様に、液晶表示装置の視野角を補償する光学異方性層として機能する。光学異方性層単独で充分な光学補償能を有する態様はもちろん、他の層（例えば、光学補償層や偏光板の保護フィルム）との組み合わせで光学補償に必要とされる光学特性を満足する態様も本発明でいう範囲に含まれる。
【００２３】
　
前記光学異方性層は、少なくとも一つの液晶性化合物を含有する組成物から形成されることが好ましい
前記光学異方性層の厚さは、０．１〜２０μｍであることが好ましく、０．５〜１０μｍであることがさらに好ましい。
　　　　　　　　　　　　　　　（中略）
【００２７】
　
具体的には、下記一般式（Ｉ）又は後述する一般式（ＩＩ）で表される液晶化合物が挙げられる。
これらの液晶性化合物が重合性基を有する場合は、これらの液晶性化合物から誘導される繰り返し単位を有する高分子の状態で、前記光学異方性層中に含有されていてもよい。
【００２８】
【化５】
【００２９】
　式中、Ｌ1及びＬ2は各々独立に単結合又は二価の連結基を表す。Ａ1及びＡ2は各々独立に、−Ｏ−、−ＮＲ−（Ｒは水素原子又は置換基を表す。）、−Ｓ−及び−ＣＯ−からなる群から選ばれる基を表す。Ｒ1、Ｒ2、及びＲ3は各々独立に置換基を表す。Ｘは第１４〜１６族の非金属原子を表す（ただし、Ｘには水素原子又は置換基が結合してもよい）。ｎは０〜２の整数を表す。
【００３０】
　特に下記一般式（Ｉ'）で表される液晶化合物が好ましい。
【００３１】
【化６】
【００３２】
　一般式（Ｉ'）中、Ｌ1及びＬ2は各々独立に単結合又は二価の連結基を表す。Ａ1及びＡ2は各々独立に、−Ｏ−、−ＮＲ−（Ｒは水素原子又は置換基を表す。）、−Ｓ−及び−ＣＯ−からなる群から選ばれる基を表す。Ｒ1、Ｒ2、Ｒ3、Ｒ4及びＲ5は各々独立に置換基を表す。ｎは０〜２の整数を表す。
【００３３】
　一般式（Ｉ）又は（Ｉ'）において、Ｌ1及びＬ2が表す二価の連結基としては、好ましくは下記の例が挙げられる。
【００３４】
【化７】
【００３５】
　さらに好ましくは−Ｏ−、−ＣＯＯ−、−ＯＣＯ−である。
【００３６】
　
一般式（Ｉ）又は（Ｉ'）において、Ｒ
1
は置換基であり、複数存在する場合は同じでも異なっていてもよく、環を形成してもよい。置換基の例としては下記のものが適用できる。
　　　　　　　　　　　　　　　（中略）
【００３９】
アリール基
炭素数６〜３０の置換又は無置換のアリール基
フェニル基
ｐ−トリル基
ナフチル基
ヘテロ環基
炭素数３〜３０の５又は６員の芳香族のヘテロ環基
２−フリル基
２−チエニル基
２−ピリミジニル基
２−ベンゾチアゾリル基
　　　　　　　　　　　　　　　（中略）
【００４７】
　
Ｒ
1
は好ましくは、
アリール基、ヘテロ環基、
【００４８】
　
Ｒ
2
、Ｒ
3
は各々独立に置換基を表す。
好ましくは
置換もしくは無置換のシクロヘキサン環である。
【００４９】
　Ｒ4、Ｒ5は各々独立に置換基を表す。例としては上記Ｒ1の例があげられる。好ましくは、ハメットの置換基定数σｐ値が０より大きい電子吸引性の置換基であることが好ましく、σｐ値が０〜１．５の電子吸引性の置換基を有していることがさらに好ましい。このような置換基としてはトリフルオロメチル基、シアノ基、カルボニル基、ニトロ基等が挙げられる。また、Ｒ４とＲ５とが結合して環を形成してもよい。
　なお、ハメットの置換基定数のσｐ、σｍに関しては、例えば、稲本直樹著「ハメット則−構造と反応性−」（丸善）、日本化学会編「新実験化学講座１４  有機化合物の合成と反応Ｖ」２６０５頁（丸善）、仲谷忠雄著「理論有機化学解説」２１７頁（東京化学同人）、ケミカル  レビュー，９１巻，１６５〜１９５頁（１９９１年）等の成書に詳しく解説されている。
【００５０】
　Ａ1及びＡ2は各々独立に、−Ｏ−、−ＮＲ−（Ｒは水素原子又は置換基）、−Ｓ−及び−ＣＯ−からなる群から選ばれる基を表す。好ましくは−Ｏ−、−ＮＲ−（Ｒは置換基を表し、例としては上記Ｒ1の例が挙げられる。）又は−Ｓ−である。
【００５１】
　Ｘは第１４〜１６族の非金属原子を表す。ただし、Ｘには水素原子又は置換基が結合してもよい。Ｘは＝Ｏ、＝Ｓ、＝ＮＲ、＝Ｃ（Ｒ）Ｒが好ましい（ここでＲは置換基を表し、例としては上記Ｒ1の例が挙げられる。）。
　ｎは０〜２の整数を表し、好ましくは０、１である。
【００５２】
　前記一般式（Ｉ）又は（Ｉ'）で表される化合物が、重合性基を有していると、光学異方性層の光学特性が熱等によって変動しないので、好ましい。重合性基としては、後述する一般式（ＩＩＩ）で表される化合物が有する置換基Ｑの例示と同様である。なお、前記一般式（Ｉ）又は（Ｉ'）で表される化合物は、例えば、Ｒ2及び／又はＲ3の置換基として重合性基を有していてもよい。
【００５３】
　
以下に、一般式（Ｉ）又は（Ｉ'）で表される化合物の具体例を示す
　　　　　　　　　　　　　　　（中略）
【００５５】
【化９】
　　　　　　　　　　　　　　　（中略）
　　　　　　　　　　　　　　　（中略）
【００５６】
【化１０】
　　　　　　　　　　　　　　　（中略）
」
オ　「【００９６】
　光学異方性層は、前記一般式（Ｉ）又は（ＩＩ）で表される化合物、及び所望により他の液晶性化合物を含有する組成物（例えば塗布液）を、後述する配向層の表面に塗布し、所望の液晶相を示す配向状態とした後、該配向状態を熱又は電離放射線の照射により固定することで作製された層であるのが好ましい。液晶性化合物として、反応性基を有する棒状液晶性化合物を用いる場合、二軸性を発現させるためにはコレステリック配向もしくは傾斜角が厚み方向に徐々に変化しながらねじれたハイブリッドコレステリック配向を、偏光照射によって歪ませることが必要である。偏光照射によって配向を歪ませる方法としては、二色性液晶性重合開始剤を用いる方法（ＥＰ１３８９１９９  Ａ１）や分子内にシンナモイル基等の光配向性官能基を有する棒状液晶性化合物を用いる方法（特開２００２−６１３８号公報）が挙げられる。
　　　　　　　　　　　　　　　（中略）
【０１０１】
［液晶性化合物の配向状態の固定化］
　配向させた液晶性化合物は、配向状態を維持して固定することが好ましい。固定化は、液晶性化合物に導入した反応性基の重合反応により実施することが好ましい。重合反応には、熱重合開始剤を用いる熱重合反応と光重合開始剤を用いる光重合反応とが含まれるが、光重合反応がより好ましい。光重合開始剤の例には、α−カルボニル化合物（米国特許第２３６７６６１号、同２３６７６７０号の各明細書記載）、アシロインエーテル（米国特許第２４４８８２８号明細書記載）、α−炭化水素置換芳香族アシロイン化合物（米国特許第２７２２５１２号明細書記載）、多核キノン化合物（米国特許第３０４６１２７号、同２９５１７５８号の各明細書記載）、トリアリールイミダゾールダイマーとｐ−アミノフェニルケトンとの組み合わせ（米国特許第３５４９３６７号明細書記載）、アクリジン及びフェナジン化合物（特開昭６０−１０５６６７号公報、米国特許第４２３９８５０号明細書記載）及びオキサジアゾール化合物（米国特許第４２１２９７０号明細書記載）が含まれる。」
カ　「【０１１６】
　
前記光学異方性層の厚みについては特に制限されないが、薄型化の観点からは、０．１〜２０μｍであるのが好ましく、０．１〜１０μｍであるのがより好ましい。
キ　「【０１３３】
［その他の構成部材］
　本発明の半透過型液晶表示装置が有する、反射層を含む反射領域、透過領域、カラーフィルタ層、及び光学補償層は、従来公知の種々の方法で形成することができる。前記カラーフィルタ層又は光学補償層についても、転写材料を利用して形成してもよい。また、カラーフィルタの製造においては、特開平１１−２４８９２１号公報、特許３２５５１０７号公報に記載のように、カラーフィルタを形成する着色樹脂組成物を重ねることで土台を形成し、その上に透明電極を形成し、更に必要に応じて分割配向用の突起を重ねることでスペーサを形成することが、コストダウンの観点で好ましい。また、光学補償層は、前記一般式（ＶＩ）で表される棒状液晶性化合物、又は前記一般式（ＶＩＩＩ）で表される円盤状液晶性化合物を含有する重合性組成物を、配向膜等の表面に塗布して、液晶性分子を配向させた後、該配向状態に重合により固定して形成するのが好ましい。前記重合性組成物中に用いられる材料、固定化方法、塗布液の調製、配向膜についての具体例は、前記光学異方性層の形成時に用いられる材料及び方法と同様である。」
（２）甲第１号証に記載された発明
　甲第１号証の記載事項ウには、光学異方性層が半透過型液晶表示装置のλ／４板として機能することが記載されており、甲第１号証の記載事項エには、この光学異方性層が、液晶性化合物を含有する組成物から形成される（段落【００２３】）ものであり、これらの液晶性化合物が重合性基を有する場合は、これらの液晶性化合物から誘導される繰り返し単位を有する高分子の状態で、光学異方性層中に含有される（段落【００２７】）と記載されている。そして、例示化合物（５６）及び（５７）は、何れも両端部にエチレン性不飽和基からなる重合性基を有しており、これらの例示化合物は、これらの例示化合物から誘導される繰り返し単位を有する高分子の状態で、光学異方性層中に含有するものといえる。そうすると、甲第１号証には、以下の発明が記載されている。
「下記一般式（Ｉ）で表される液晶性化合物から誘導される繰り返し単位を有する高分子が含有され、λ／４板として機能する光学異方性層において、前記一般式（Ｉ）で表される液晶化合物が下記式（５６）又は（５７）で表される化合物である、
　光学異方性層。
」（以下、「引用発明」という。）
４　判断
（１）取消理由通知に記載した取消理由について
ア　理由１（特許法第３６条第６項第１号：サポート要件）
（ア）本件訂正後の請求項１〜８、１０〜１６に係る発明が解決しようとする課題は、本件特許の明細書の段落【０００４】の記載に基づけば、「広い波長域において一様の偏光変換が可能な光学フィルムを与える新しい化合物を提供すること」であるといえる。
　一方、本件訂正後の請求項１〜８、１０〜１６に係る発明は、いずれも、光学フィルムが、ネマチック相を呈する化合物を重合してなるとする要件、及び、式（Ｃ）で表される化合物が、電気吸引性の高い置換基で置換された場合は除かれたものであり、そして、光学フィルムが、波長４５０ｎｍの位相差値Ｒｅ（４５０）、波長５５０ｎｍの位相差値Ｒｅ（５５０）および波長６５０ｎｍの位相差値Ｒｅ（６５０）が、以下を満足するとする要件を具備するものとなった。
　　　Ｒｅ（４５０）／Ｒｅ（５５０）　≦　１．００９、かつ
　　　０．９９２　≦　Ｒｅ（６５０）／Ｒｅ（５５０）
　そうすると、本件訂正後の請求項１〜８、１０〜１６に係る発明は、化合物が液晶性を具備するものに限定されており、当該化合物を重合して得られる光学フィルムが所望の光学特性を有するものに限定されているといえる。
　よって、本件訂正後の請求項１〜８、１０〜１６に係る発明は、課題を解決できることは明らかであるから、特許法第３６条第６項第１号の要件を満たすものといえる。
（イ）特許異議申立人は、平成３０年５月２８日付けの意見書において、「本件特許明細書の記載と上記乙号証から把握される技術常識等に基づいて、当業者が、本件特許発明の課題を解決することができると認識できるのは、せいぜい、化合物の長軸方向と概ね直交して交差する方向に、芳香族複素環を含む、π電子密度の高い分子構造（Ａｒａ）を有する場合に限られる。」とし、取消理由１は解消していないと主張する。
　しかし、本件訂正後の請求項１〜８、１０〜１６に係る発明は、Ａｒａの構造を直接特定していないものの、光学フィルムがＲｅ（４５０）／Ｒｅ（５５０）≦１．００９、かつ０．９９２≦Ｒｅ（６５０）／Ｒｅ（５５０）とする要件を具備するものである。光学フィルムが当該要件を具備するためには、光学フィルムに含まれる式（Ｃ）で表される化合物が、必然的に化合物の長軸方向と概ね直交して交差する方向に、芳香族複素環を含む、π電子密度の高い分子構造（Ａｒａ）を有することとなる。
　したがって、本件訂正後の請求項１〜８、１０〜１６に係る発明は、広い波長域において一様の偏光変換が可能な光学フィルムを与えるという効果を奏することは明らかである。
　よって、特許異議申立人の主張には理由がない。
イ　理由２（特許法第２９条第２項：進歩性）
（ア）本件特許発明１について
ａ　対比
　本件特許発明１と引用発明とを対比する。
（ａ）引用発明の「λ／４板として機能する光学異方性層」は、光学的な機能を有する層であって、その形状がフィルム状であることは明らかである。
　したがって、引用発明の「λ／４板として機能する光学異方性層」は、本件特許発明１の「光学フィルム」に相当する。
（ｂ）引用発明の高分子を構成する例示化合物（５６）又は（５７）は、何れも両端部にエチレン性不飽和基を有しているから、本件特許発明１の「重合性基」を有しているといえる。
　引用発明の高分子を構成する例示化合物（５６）又は（５７）の芳香族複素環構造と、本件特許発明１の式（Ｃ）におけるＡｒａで表される構造とは、「芳香族複素環を有する２価の基」である点で共通する。
　引用発明の例示化合物（５６）又は（５７）における芳香族複素環を有する２価の基に結合する「−Ｏ−ＣＯ−」は、本件特許発明１の式（Ｃ）における「Ｄａ」及び「Ｄｂ」に相当する。
　引用発明の例示化合物（５６）又は（５７）における上記「−Ｏ−ＣＯ−」に結合する「ベンゼン環」と、本件特許発明１の式（Ｃ）における「Ｇａ」及び「Ｇｂ」とは、「２価の環式炭化水素基」である点で共通する。
　引用発明の例示化合物（５６）又は（５７）の上記「ベンゼン環」に結合する、「−Ｏ−ＣＯ−」、「−Ｏ−」、「−Ｏ−ＣＯ−Ｏ−」は、本件特許発明１の「Ｅ１」及び「Ｅ２」に包含される。
　引用発明の例示化合物（５６）又は（５７）における上記「−Ｏ−ＣＯ−」に結合する「ベンゼン環」は、本件特許発明１の「Ａ１」及び「Ａ２」に相当し、上記「ベンゼン環」に結合する「−Ｏ−」又は「−Ｏ−ＣＯＯ−」は、本件特許発明１の式（Ｃ）における「Ｂ１」及び「Ｂ２」にそれぞれ包含される。そして、引用発明の例示化合物（５６）又は（５７）は、ｋ＝ｌ＝１である化合物に相当する。
　そうすると、引用発明の例示化合物（５６）又は（５７）と、本件特許発明１の「式（Ｃ）で表される基及び重合性基を含み、ネマチック相を呈する化合物」とは、「式（Ｃ）’で表される基及び重合性基を含む化合物であって、式（Ｃ）’が−（Ｂ１−Ａ１）ｋ−Ｅ１−環式炭化水素基−Ｄａ−芳香族複素環−Ｄｂ−環式炭化水素基−Ｅ２−（Ａ２−Ｂ２）ｌ−」である点で共通する。
（ｃ）引用発明の「光学異方性層」は、液晶性化合物から誘導される繰り返し単位を有する高分子が含有されるものである。
　したがって、引用発明の「光学異方性層」は、本件特許発明１の「化合物を重合してなる光学フィルム」との要件を満たしている。
（ｄ）以上より、本件特許発明１と引用発明とは、
「式（Ｃ）’で表される基及び重合性基を含む化合物を重合してなる光学フィルム。
−（Ｂ１−Ａ１）ｋ−Ｅ１−環式炭化水素基−Ｄａ−芳香族複素環−Ｄｂ−環式炭化水素基−Ｅ２−（Ａ２−Ｂ２）ｌ−　（Ｃ）’
　［式（Ｃ）中、Ａｒａは芳香族複素環を有する２価の基を表す。
　Ｄａ及びＤｂは、それぞれ独立に、−ＣＯ−Ｏ−、−Ｏ−ＣＯ−、−Ｃ（＝Ｓ）−Ｏ−、−Ｏ−Ｃ（＝Ｓ）−、−ＣＲ１Ｒ２−ＣＲ３Ｒ４−、−Ｏ−ＣＲ１Ｒ２−、−ＣＲ１Ｒ２−Ｏ−、−ＣＲ１Ｒ２−Ｏ−ＣＲ３Ｒ４−、−ＣＲ１Ｒ２−Ｏ−ＣＯ−、−Ｏ−ＣＯ−ＣＲ１Ｒ２−、−ＣＲ１Ｒ２−Ｏ−ＣＯ−ＣＲ３Ｒ４−、−ＣＲ１Ｒ２−ＣＯ−Ｏ−ＣＲ３Ｒ４−、−ＮＲ１−ＣＲ２Ｒ３−、−ＣＲ１Ｒ２−ＮＲ３−、−ＣＯ−ＮＲ１−、又は−ＮＲ１−ＣＯ−を表す。Ｒ１、Ｒ２、Ｒ３及びＲ４は、それぞれ独立に、水素原子又は炭素数１〜４のアルキル基を表す。
　Ｅ１およびＥ２は、それぞれ独立に、−ＣＲ５Ｒ６−、−ＣＨ２−ＣＨ２−、−Ｏ−、−Ｓ−、−ＣＯ−Ｏ−、−Ｏ−ＣＯ−、−Ｏ−ＣＯ−Ｏ−、−Ｃ（＝Ｓ）−Ｏ−、−Ｏ−Ｃ（＝Ｓ）−、−Ｏ−Ｃ（＝Ｓ）−Ｏ−、−ＣＯ−ＮＲ５−、−ＮＲ５−ＣＯ−、−Ｏ−ＣＨ２−、−ＣＨ２−Ｏ−、−Ｓ−ＣＨ２−、−ＣＨ２−Ｓ−又は単結合を表す。Ｒ５及びＲ６は、それぞれ独立に、水素原子又は炭素数１〜４のアルキル基を表す。
　Ｂ１およびＢ２は、それぞれ独立に、−ＣＲ５Ｒ６−、−ＣＨ２−ＣＨ２−、−Ｏ−、−Ｓ−、−ＣＯ−Ｏ−、−Ｏ−ＣＯ−、−Ｏ−ＣＯ−Ｏ−、−Ｃ（＝Ｓ）−Ｏ−、−Ｏ−Ｃ（＝Ｓ）−、−Ｏ−Ｃ（＝Ｓ）−Ｏ−、−ＣＯ−ＮＲ５−、−ＮＲ５−ＣＯ−、−Ｏ−ＣＨ２−、−ＣＨ２−Ｏ−、−Ｓ−ＣＨ２−、−ＣＨ２−Ｓ−又は単結合を表す。
　Ａ１およびＡ２は、それぞれ独立に、２価の芳香族炭化水素基を表す。該２価の芳香族炭化水素基に含まれる水素原子は、炭素数１〜４のアルキル基又は炭素数１〜４のアルコキシ基に置換されていてもよい。ｋおよびｌは、それぞれ独立に、１〜３の整数を表す。］」である点で一致し、以下の点で相違している。
［相違点１］本件特許発明１の化合物は、ネマチック相を呈し、式（Ｃ）の芳香族複素環を有する２価の基であるＡｒａが、芳香環に含まれるπ電子の数Ｎπａは、１３以上２２以下であり、且つ、（Ｎπａ−４）／３＜ｋ＋ｌ＋４の関係を満たす構造であるのに対し、引用発明の例示化合物（５６）及び（５７）は、液晶性化合物であるものの、ネマチック相を呈するとされておらず、芳香族複素環を有する２価の基が、上記条件を満たしておらず、さらに、本件特許発明１の化合物は、式（Ｃ）のＧａ及びＧｂが２価の脂環式炭化水素基で表される構造を有するのに対し、引用発明の例示化合物（５６）及び（５７）は、ベンゼン環で表される構造を有する点。
［相違点２］本件特許発明１の光学フィルムは、厚みが０．１〜１０μｍであるのに対し、引用発明の光学異方性層は厚さを特定していない点。
［相違点３］本件特許発明１の光学フィルムは、波長４５０ｎｍの位相差値Ｒｅ（４５０）、波長５５０ｎｍの位相差値Ｒｅ（５５０）および波長６５０ｎｍの位相差値Ｒｅ（６５０）が、以下の条件を満足するのに対し、引用発明は、以下の条件を満足するか不明である点。
　　　Ｒｅ（４５０）／Ｒｅ（５５０）　≦　１．００９、かつ
　　　０．９９２　≦　Ｒｅ（６５０）／Ｒｅ（５５０）
ｂ　判断
　上記［相違点１］について検討すると、甲第１号証の記載事項エの段落【００４８】には、上記一般式（Ｉ）又は（Ｉ'）で表される化合物について、置換もしくは無置換のシクロヘキサン環であることが好ましいと記載されている。しかし、甲第１号証において例示される化合物は、いずれも、中心芳香族複素環構造に対し、２つのシクロヘキサン環あるいは２つのベンゼン環が連なる構造が連結されるもののみであり、中心芳香族複素環構造に対し、シクロヘキサン環を介してベンゼン環が連なる構造が連結される構造については、例示も示唆もない。そして、本件特許の明細書に記載された実施例からみて、シクロヘキサン環を介してベンゼン環が連なる構造を有する化合物は、そのような構造を有さない化合物に比べて、より好ましい光学特性を奏するものといえる。
　そうすると、引用発明の化合物の構造をシクロヘキサン環を介してベンゼン環が連なる構造に変更することが、当業者が容易になし得たということはできない。
　よって、その余の相違点について検討するまでもなく、本件特許発明１は、当業者であっても、引用発明に基づいて容易に発明をすることができたものとはいえない。
（イ）本件特許発明２〜８、１０〜１６について
　本件特許発明５は、本件特許発明１の「式（Ｃ）で表される基及び重合性基を含み、ネマチック相を呈する化合物を重合してなる光学フィルム」であり、式（Ｃ）の芳香族複素環を有する２価の基であるＡｒａが、芳香環に含まれるπ電子の数Ｎπａは、１３以上２２以下であり、且つ、（Ｎπａ−４）／３＜ｋ＋ｌ＋４の関係を満たす構造であり、さらに、式（Ｃ）のＧａ及びＧｂが２価の脂環式炭化水素基で表される構造を有するとする構成を有している。そして、本件特許発明２〜４及び６〜８、１０〜１６は、本件特許発明１又は本件特許発明５を更に減縮したものである。
　そうすると、本件特許発明２〜８、１０〜１６も、本件特許発明１についての判断と同じ理由により、当業者であっても、引用発明に基づいて容易に発明をすることができたものとはいえない。
（２）取消理由通知において採用しなかった特許異議申立理由について
　特許異議申立人は、本件訂正前の請求項１〜１６に係る発明について、甲第２号証に記載された発明に基づいて当業者が容易に発明をすることができたものであると主張している。
　しかし、本件特許発明１又は本件特許発明５と甲第２号証に記載された発明とは、ネマチック相を発現する液晶化合物からなる光学フィルムである点で一致するものの、本件特許発明１又は本件特許発明５における化合物（Ｃ）と甲第２号証に記載された発明の液晶化合物とは、その化学構造が相違している。
　特許異議申立人は、特許異議申立書において、甲第２号証の一般式(II)で表される化合物の好適例とされる段落[0118]の［化１８］の上から２番目に記載されているベンゾチアゾール基を２つ有する化合物において「ここで、［化１８］に記載の置換基Ｒとして記載されている置換基を適宜に組み合わせて光学異方性膜を形成し得るところ、４つのＲのうち２つを「Ｇ−５」、「Ｇ−１１」、「Ｇ−１７」、「Ｇ−２３」の置換基とし、残りの２つを「Ｇ−６」、「Ｇ−１２」、「Ｇ−１８」、「Ｇ−２４」の置換基とすれば、当該化合物は（Ｃ）で表される基を含む化合物となり、よって、式（Ｃ）で表される基を含む化合物を容易に想到し得る。」と主張している。しかしながら、「Ｇ−５」〜「Ｇ２４」は、それぞれ別の化学構造における置換基として記載されているものであり、適宜に組み合わせることが可能であるとする根拠を見いだせない。そして、本件特許の明細書に記載された実施例からみて、シクロヘキサン環を介してベンゼン環が連なる構造を有する化合物は、そのような構造を有さない化合物に比べて、より好ましい光学特性を奏するものであり、そのような効果は甲第２号証の記載に基づいて当業者が予測し得たものということができない。
　よって、特許異議申立人の主張は採用できない。
第４　むすび
　以上のとおりであるから、取消理由通知に記載した取消理由及び特許異議申立書に記載した特許異議申立理由によっては、本件請求項１〜８、１０〜１６に係る特許を取り消すことはできない。
　また、他に本件請求項１〜８、１０〜１６に係る特許を取り消すべき理由を発見しない。
　また、本件請求項９に係る特許は、訂正により削除されたため、本件特許の請求項９に対して特許異議申立人がした特許異議申立てについては、対象となる請求項が存在しない。
　よって、結論のとおり決定する。
【異議決定日】
平成３０年８月２７日（２０１８．８．２７）
【訂正の要旨】
審決（決定）の【理由】欄参照。
（５７）【特許請求の範囲】
　【請求項１】
　式（Ｃ）で表される基及び重合性基を含み、ネマチック相を呈する化合物を重合してなる光学フィルムであって、厚みが０．１〜１０μｍであり、波長４５０ｎｍの位相差値Ｒｅ（４５０）、波長５５０ｎｍの位相差値Ｒｅ（５５０）および波長６５０ｎｍの位相差値Ｒｅ（６５０）が、
　Ｒｅ（４５０）／Ｒｅ（５５０）≦１．００９、かつ
　０．９９２≦Ｒｅ（６５０）／Ｒｅ（５５０）
を満足する光学フィルム。
−（Ｂ１−Ａ１）ｋ−Ｅ１−Ｇａ−Ｄａ−Ａｒａ−Ｄｂ−Ｇｂ−Ｅ２−（Ａ２−Ｂ２）ｌ−　（Ｃ）
　［式（Ｃ）中、Ａｒａは芳香族複素環を有する２価の基を表し、Ａｒａ基中の芳香環に含まれるπ電子の数Ｎπａは、１３以上２２以下であり、且つ、（Ｎπａ−４）／３＜ｋ＋ｌ＋４の関係を満たす。
　Ｄａ及びＤｂは、それぞれ独立に、−ＣＯ−Ｏ−、−Ｏ−ＣＯ−、−Ｃ（＝Ｓ）−Ｏ−、−Ｏ−Ｃ（＝Ｓ）−、−ＣＲ１Ｒ２−ＣＲ３Ｒ４−、−Ｏ−ＣＲ１Ｒ２−、−ＣＲ１Ｒ２−Ｏ−、−ＣＲ１Ｒ２−Ｏ−ＣＲ３Ｒ４−、−ＣＲ１Ｒ２−Ｏ−ＣＯ−、−Ｏ−ＣＯ−ＣＲ１Ｒ２、−ＣＲ１Ｒ２−Ｏ−ＣＯ−ＣＲ３Ｒ４−、−ＣＲ１Ｒ２−ＣＯ−Ｏ−ＣＲ３Ｒ４−、−ＮＲ１−ＣＲ２Ｒ３−、−ＣＲ１Ｒ２−ＮＲ３−、−ＣＯ−ＮＲ１−、又は−ＮＲ１−ＣＯ−を表す。Ｒ１、Ｒ２、Ｒ３及びＲ４は、それぞれ独立に、水素原子又は炭素数１〜４のアルキル基を表す。
　Ｇａ及びＧｂは、それぞれ独立に、２価の脂環式炭化水素基を表す。該脂環式炭化水素基に含まれる水素原子は、炭素数１〜４のアルキル基又は炭素数１〜４のアルコキシ基に置換されていてもよく、該脂環式炭化水素基に含まれるメチレン基は、−Ｏ−、−Ｓ−又は−ＮＨ−に置換されていてもよい。
　Ｅ１およびＥ２は、それぞれ独立に、−ＣＲ５Ｒ６−、−ＣＨ２−ＣＨ２−、−Ｏ−、−Ｓ−、−ＣＯ−Ｏ−、−Ｏ−ＣＯ−、−Ｏ−ＣＯ−Ｏ−、−Ｃ（＝Ｓ）−Ｏ−、−Ｏ−Ｃ（＝Ｓ）−、−Ｏ−Ｃ（＝Ｓ）−Ｏ−、−ＣＯ−ＮＲ５−、−ＮＲ５−ＣＯ−、−Ｏ−ＣＨ２−、−ＣＨ２−Ｏ−、−Ｓ−ＣＨ２−、−ＣＨ２−Ｓ−又は単結合を表す。Ｒ５及びＲ６は、それぞれ独立に、水素原子又は炭素数１〜４のアルキル基を表す。
　Ｂ１およびＢ２は、それぞれ独立に、−ＣＲ５Ｒ６−、−ＣＨ２−ＣＨ２−、−Ｏ−、−Ｓ−、−ＣＯ−Ｏ−、−Ｏ−ＣＯ−、−Ｏ−ＣＯ−Ｏ−、−Ｃ（＝Ｓ）−Ｏ−、−Ｏ−Ｃ（＝Ｓ）−、−Ｏ−Ｃ（＝Ｓ）−Ｏ−、−ＣＯ−ＮＲ５−、−ＮＲ５−ＣＯ−、−Ｏ−ＣＨ２−、−ＣＨ２−Ｏ−、−Ｓ−ＣＨ２−、−ＣＨ２−Ｓ−又は単結合を表す。
　Ａ１およびＡ２は、それぞれ独立に、２価の芳香族炭化水素基を表す。該２価の芳香族炭化水素基に含まれる水素原子は、炭素数１〜４のアルキル基又は炭素数１〜４のアルコキシ基に置換されていてもよい。ｋおよびｌは、それぞれ独立に、１〜３の整数を表す。］
　【請求項２】
　Ａｒａが、ベンゼン環、ナフタレン環、アントラセン環、フェナンスロリン環、フラン環、ピロール環、チオフェン環、ピリジン環、チアゾール環及び、ベンゾチアゾール環からなる群から選ばれる少なくとも一つの芳香環を有する２価の基である請求項１記載の光学フィルム。
　【請求項３】
　Ｇａ及びＧｂが、１，４−シクロヘキシレン基である請求項１または２記載の光学フィルム。
　【請求項４】
　式（Ｃ）で表される基及び重合性基を含み、ネマチック相を呈する化合物が、式（１）で表される基を含む化合物である請求項１記載の光学フィルム。
Ｐ１−Ｆ１−（Ｂ１−Ａ１）ｋ−Ｅ１−Ｇ１−Ｄ１−Ａｒ−Ｄ２−Ｇ２−Ｅ２−（Ａ２−Ｂ２）ｌ−Ｆ２−Ｐ２　　　（１）
　［式（１）中、Ａｒは芳香族複素環を有する２価の基を表し、Ａｒ基中の芳香環に含まれるπ電子の数Ｎπは、１３以上２２以下であり、且つ、（Ｎπ−４）／３＜ｋ＋ｌ＋４の関係を満たす。
　Ｄ１及びＤ２は、それぞれ独立に、＊−Ｏ−ＣＯ−（＊は、Ａｒに結合する位置を表す）、−Ｃ（＝Ｓ）−Ｏ−、−Ｏ−Ｃ（＝Ｓ）−、−ＣＲ１Ｒ２−ＣＲ３Ｒ４−、−Ｏ−ＣＲ１Ｒ２−、−ＣＲ１Ｒ２−Ｏ−、−ＣＲ１Ｒ２−Ｏ−ＣＲ３Ｒ４−、−ＣＲ１Ｒ２−Ｏ−ＣＯ−、−Ｏ−ＣＯ−ＣＲ１Ｒ２−、−ＣＲ１Ｒ２−Ｏ−ＣＯ−Ｒ３Ｒ４−、−ＣＲ１Ｒ２−ＣＯ−Ｏ−ＣＲ３Ｒ４−、−ＮＲ１−ＣＲ２Ｒ３−、−ＣＲ２Ｒ３−ＮＲ１−、−ＣＯ−ＮＲ１−、又は−ＮＲ１−ＣＯ−を表す。Ｒ１、Ｒ２、Ｒ３及びＲ４は、それぞれ独立に、水素原子又は炭素数１〜４のアルキル基を表す。
　Ｇ１及びＧ２は、それぞれ独立に、２価の脂環式炭化水素基を表す。該脂環式炭化水素基に含まれる水素原子は、炭素数１〜４のアルキル基または炭素数１〜４のアルコキシ基に置換されていてもよく、該脂環式炭化水素基に含まれるメチレン基は、−Ｏ−、−Ｓ−又は−ＮＨ−に置換されていてもよい。
　Ｅ１、Ｅ２、Ｂ１及びＢ２は、それぞれ独立に、−ＣＲ５Ｒ６−、−ＣＨ２−ＣＨ２−、−Ｏ−、−Ｓ−、−ＣＯ−Ｏ−、−Ｏ−ＣＯ−、−Ｏ−ＣＯ−Ｏ−、−Ｃ（＝Ｓ）−Ｏ−、−Ｏ−Ｃ（＝Ｓ）−、−Ｏ−Ｃ（＝Ｓ）−Ｏ−、−ＣＯ−ＮＲ５−、−ＮＲ５−ＣＯ−、−Ｏ−ＣＨ２−、−ＣＨ２−Ｏ−、−Ｓ−ＣＨ２−、−ＣＨ２−Ｓ−又は単結合を表す。Ｒ５及びＲ６は、それぞれ独立に、水素原子又は炭素数１〜４のアルキル基を表す。
　Ａ１及びＡ２は、それぞれ独立に、２価の芳香族炭化水素基を表す。該２価の芳香族炭化水素基に含まれる水素原子は、炭素数１〜４のアルキル基又は炭素
数１
の
　ｋ及びｌは、それぞれ独立に、１〜３の整数を表す。
　Ｆ１及びＦ２は、それぞれ独立に、炭素数１〜１２のアルキレン基を表す。該アルキレン基に含まれる水素原子は、炭素数１〜５のアルキル基又は炭素数１〜５のアルコキシ基に置換されていてもよく、該アルキレン基に含まれるメチレン基は、−Ｏ−又は−ＣＯ−に置換されていてもよい。
　Ｐ１及びＰ２は、それぞれ独立に、水素原子又は重合性基（ただし、Ｐ１及びＰ２のうち少なくとも１つは、重合性基を表す）を表す。］
　【請求項５】
　式（Ｃ）で表される基及び重合性基を含み、ネマチック相を呈する化合物を重合してなる光学フィルムであって、厚みが０．１〜１０μｍであり、波長４５０ｎｍの位相差値Ｒｅ（４５０）、波長５５０ｎｍの位相差値Ｒｅ（５５０）および波長６５０ｎｍの位相差値Ｒｅ（６５０）が、
　Ｒｅ（４５０）／Ｒｅ（５５０）≦１．００９、かつ
　０．９９２≦Ｒｅ（６５０）／Ｒｅ（５５０）
を満足する光学フィルム。
−（Ｂ１−Ａ１）ｋ−Ｅ１−Ｇａ−Ｄａ−Ａｒａ−Ｄｂ−Ｇｂ−Ｅ２−（Ａ２−Ｂ２）ｌ−　（Ｃ）
　［式（Ｃ）中、Ａｒａは芳香族複素環を有し、ベンゼン骨格を有する２価の基を表し、Ａｒａ基中の芳香環に含まれるπ電子の数Ｎπａは、１３以上２２以下であり、且つ、（Ｎπａ−４）／３＜ｋ＋ｌ＋４の関係を満たし、ＤａおよびＤｂとは前記ベンゼン骨格のパラ位でそれぞれ結合する。
　Ｄａ及びＤｂは、それぞれ独立に、−ＣＯ−Ｏ−、−Ｏ−ＣＯ−、−Ｃ（＝Ｓ）−Ｏ−、−Ｏ−Ｃ（＝Ｓ）−、−ＣＲ１Ｒ２−、−ＣＲ１Ｒ２−ＣＲ３Ｒ４−、−Ｏ−ＣＲ１Ｒ２−、−ＣＲ１Ｒ２−Ｏ−、−ＣＲ１Ｒ２−Ｏ−ＣＲ３Ｒ４−、−ＣＲ１Ｒ２−Ｏ−ＣＯ−、−Ｏ−ＣＯ−ＣＲ１Ｒ２−、−ＣＲ１Ｒ２−Ｏ−ＣＯ−ＣＲ３Ｒ４−、−ＣＲ１Ｒ２−ＣＯ−Ｏ−ＣＲ３Ｒ４−、−ＮＲ１−ＣＲ２Ｒ３−、−ＣＲ１Ｒ２−ＮＲ３−、−ＣＯ−ＮＲ１−、又は−ＮＲ１−ＣＯ−を表す。Ｒ１、Ｒ２、Ｒ３及びＲ４は、それぞれ独立に、水素原子又は炭素数１〜４のアルキル基を表す。
　Ｇａ及びＧｂは、それぞれ独立に、２価の脂環式炭化水素基を表す。該脂環式炭化水素基に含まれる水素原子は、炭素数１〜４のアルキル基又は炭素数１〜４のアルコキシ基に置換されていてもよく、該脂環式炭化水素基に含まれるメチレン基は、−Ｏ−、−Ｓ−又は−ＮＨ−に置換されていてもよい。
　Ｅ１およびＥ２は、それぞれ独立に、−ＣＲ５Ｒ６−、−ＣＨ２−ＣＨ２−、−Ｏ−、−Ｓ−、−ＣＯ−Ｏ−、−Ｏ−ＣＯ−、−Ｏ−ＣＯ−Ｏ−、−Ｃ（＝Ｓ）−Ｏ−、−Ｏ−Ｃ（＝Ｓ）−、−Ｏ−Ｃ（＝Ｓ）−Ｏ−、−ＣＯ−ＮＲ５−、−ＮＲ５−ＣＯ−、−Ｏ−ＣＨ２−、−ＣＨ２−Ｏ−、−Ｓ−ＣＨ２−、−ＣＨ２−Ｓ−又は単結合を表す。Ｒ５及びＲ６は、それぞれ独立に、水素原子又は炭素数１〜４のアルキル基を表す。
　Ｂ１およびＢ２は、それぞれ独立に、−ＣＲ５Ｒ６−、−ＣＨ２−ＣＨ２−、−Ｏ−、−Ｓ−、−ＣＯ−Ｏ−、−Ｏ−ＣＯ−、−Ｏ−ＣＯ−Ｏ−、−Ｃ（＝Ｓ）−Ｏ−、−Ｏ−Ｃ（＝Ｓ）−、−Ｏ−Ｃ（＝Ｓ）−Ｏ−、−ＣＯ−ＮＲ５−、−ＮＲ５−ＣＯ−、−Ｏ−ＣＨ２−、−ＣＨ２−Ｏ−、−Ｓ−ＣＨ２−、−ＣＨ２−Ｓ−又は単結合を表す。
　Ａ１およびＡ２は、それぞれ独立に、２価の芳香族炭化水素基を表す。該２価の芳香族炭化水素基に含まれる水素原子は、炭素数１〜４のアルキル基又は炭素数１〜４のアルコキシ基に置換されていてもよい。ｋおよびｌは、それぞれ独立に、１〜３の整数を表す。］
　【請求項６】
　Ａｒａが、ベンゼン環、ナフタレン環、アントラセン環、フェナンスロリン環、フラン環、ピロール環、チオフェン環、ピリジン環、チアゾール環及び、ベンゾチアゾール環からなる群から選ばれる少なくとも一つの芳香環を有する２価の基である請求項５記載の光学フィルム。
　【請求項７】
　Ｇａ及びＧｂが、１，４−シクロヘキシレン基である請求項５または６記載の光学フィルム。
　【請求項８】
　式（Ｃ）で表される基及び重合性基を含み、ネマチック相を呈する化合物が、式（１）で表される基を含む化合物である請求項５記載の光学フィルム。
Ｐ１−Ｆ１−（Ｂ１−Ａ１）ｋ−Ｅ１−Ｇ１−Ｄ１−Ａｒ−Ｄ２−Ｇ２−Ｅ２−（Ａ２−Ｂ２）ｌ−Ｆ２−Ｐ２　　　（１）
　［式（１）中、Ａｒは芳香族複素環を有し、ベンゼン骨格を有する２価の基を表し、Ａｒ基中の芳香環に含まれるπ電子の数Ｎπは、１３以上２２以下であり、且つ、（Ｎπ−４）／３＜ｋ＋ｌ＋４の関係を満たし、Ｄ１およびＤ２とは前記ベンゼン骨格のパラ位でそれぞれ結合する。
　Ｄ１及びＤ２は、それぞれ独立に、＊−Ｏ−ＣＯ−（＊は、Ａｒに結合する位置を表す）、−Ｃ（＝Ｓ）−Ｏ−、−Ｏ−Ｃ（＝Ｓ）−、−ＣＲ１Ｒ２−、−ＣＲ１Ｒ２−ＣＲ３Ｒ４−、−Ｏ−ＣＲ１Ｒ２−、−ＣＲ１Ｒ２−Ｏ−、−ＣＲ１Ｒ２−Ｏ−ＣＲ３Ｒ４−、−ＣＲ１Ｒ２−Ｏ−ＣＯ−、−Ｏ−ＣＯ−ＣＲ１Ｒ２−、−ＣＲ１Ｒ２−Ｏ−ＣＯ−Ｒ３Ｒ４−、−ＣＲ１Ｒ２−ＣＯ−Ｏ−ＣＲ３Ｒ４−、−ＮＲ１−ＣＲ２Ｒ３−、−ＣＲ２Ｒ３−ＮＲ１−、−ＣＯ−ＮＲ１−、又は−ＮＲ１−ＣＯ−を表す。Ｒ１、Ｒ２、Ｒ３及びＲ４は、それぞれ独立に、水素原子又は炭素数１〜４のアルキル基を表す。
　Ｇ１及びＧ２は、それぞれ独立に、２価の脂環式炭化水素基を表す。該脂環式炭化水素基に含まれる水素原子は、炭素数１〜４のアルキル基又は炭素数１〜４のアルコキシ基に置換されていてもよく、該脂環式炭化水素基に含まれるメチレン基は、−Ｏ−、−Ｓ−又は−ＮＨ−に置換されていてもよい。
　Ｅ１、Ｅ２、Ｂ１及びＢ２は、それぞれ独立に、−ＣＲ５Ｒ６−、−ＣＨ２−ＣＨ２−、−Ｏ−、−Ｓ−、−ＣＯ−Ｏ−、−Ｏ−ＣＯ−、−Ｏ−ＣＯ−Ｏ−、−Ｃ（＝Ｓ）−Ｏ−、−Ｏ−Ｃ（＝Ｓ）−、−Ｏ−Ｃ（＝Ｓ）−Ｏ−、−ＣＯ−ＮＲ５−、−ＮＲ５−ＣＯ−、−Ｏ−ＣＨ２−、−ＣＨ２−Ｏ−、−Ｓ−ＣＨ２−、−ＣＨ２−Ｓ−又は単結合を表す。Ｒ５及びＲ６は、それぞれ独立に、水素原子又は炭素数１〜４のアルキル基を表す。
　Ａ１及びＡ２は、それぞれ独立に、２価の芳香族炭化水素基を表す。該２価の芳香族炭化水素基に含まれる水素原子は、炭素数１〜４のアルキル基又は炭素数１〜４のアルコキシ基に置換されていてもよい。
　ｋ及びｌは、それぞれ独立に、１〜３の整数を表す。
　Ｆ１及びＦ２は、それぞれ独立に、炭素数１〜１２のアルキレン基を表す。該アルキレン基に含まれる水素原子は、炭素数１〜５のアルキル基又は炭素数１〜５のアルコキシ基に置換されていてもよく、該アルキレン基に含まれるメチレン基は、−Ｏ−又は−ＣＯ−に置換されていてもよい。
　Ｐ１及びＰ２は、それぞれ独立に、水素原子又は重合性基（ただし、Ｐ１及びＰ２のうち少なくとも１つは、重合性基を表す）を表す。］
　【請求項９】
（削除）
　【請求項１０】
　波長５５０ｎｍにおける位相差値（Ｒｅ（５５０））が１１３〜１６３ｎｍのλ／４板用である請求項１〜８のいずれか記載の光学フィルム。
　【請求項１１】
　波長５５０ｎｍにおける位相差値（Ｒｅ（５５０））が２５０〜３００ｎｍのλ／２板用である請求項１〜８のいずれか記載の光学フィルム。
　【請求項１２】
　請求項１〜８、１０および１１のいずれか記載の光学フィルム及び、偏光フィルムを含む偏光板。
　【請求項１３】
　請求項１〜８、１０および１１のいずれか記載の光学フィルムが、カラーフィルタ基板上に直接塗布された配向性ポリマー上に形成されてなるカラーフィルタ。
　【請求項１４】
　請求項１２記載の偏光板を含む液晶パネルを備えるフラットパネル表示装置。
　【請求項１５】
　請求項１２記載の偏光板を含む有機エレクトロルミネッセンスパネルを備える有機ＥＬ表示装置。
　【請求項１６】
　請求項１３記載のカラーフィルタを含む液晶表示装置。